(57)【特許請求の範囲】
【請求項１】
式（Ｉ）：
【化１】
0003664686.tif 000008
（式中、Ｒはジフェニルメタンジイソシアネートの残基及びＲ'はポリオールの残基を示す）で表されるウレタンプレポリマー、式（ＩＩ）：
【化２】
0003664686.tif 000009
（式中ｎは０〜５０の整数を示す）で表されるポリイソシアネート及び２−オキソ−４−メチル−１，３−ジオキソランとを含むウレタン系接着剤と骨材とを含むことを特徴とする土壌マルチング剤。
【請求項２】
前記ウレタンプレポリマー、前記ポリイソシアネート及び前記２−オキソ−４−メチル−１，３−ジオキソランの混合割合が、それぞれ、これらの三成分の合計に対して５０〜７０重量％、５〜１５重量％及び２５〜３５重量％である請求項１記載の土壌マルチング剤。
【請求項３】
骨材を土壌に散布し、式（Ｉ）：
【化３】
0003664686.tif 000010
（式中、Ｒはジフェニルメタンジイソシアネートの残基及びＲ'はポリオールの残基を示す）で表されるウレタンプレポリマー、式（ＩＩ）：
【化４】
0003664686.tif 000011
（式中ｎは０〜５０の整数を示す）で表されるポリイソシアネート及び２−オキソ−４−メチル−１，３−ジオキソランとを含むウレタン系接着剤と水とを混合して混合物とし、得られた混合物を前記骨材が散布された土壌に散布することを特徴とする土壌マルチング剤を用いたマルチング施工方法。
【請求項４】
式（Ｉ）：
【化５】
0003664686.tif 000012
（式中、Ｒはジフェニルメタンジイソシアネートの残基及びＲ'はポリオールの残基を示す）で表されるウレタンプレポリマー、式（ＩＩ）：
【化６】
0003664686.tif 000013
（式中ｎは０〜５０の整数を示す）で表されるポリイソシアネート及び２−オキソ−４−メチル−１，３−ジオキソランとを含むウレタン系接着剤と水とを混合して混合物とし、得られた混合物と骨材とを混合し、その混合物を土壌に散布することを特徴とする土壌マルチング剤を用いたマルチング施工方法。
【発明の詳細な説明】
【０００１】
【発明の属する技術分野】
本発明は土壌マルチング剤及びその土壌マルチング剤を用いた施工方法に関する。
【０００２】
【従来の技術】
市街地の道路脇、建物脇や屋上等には、都市景観をよくすることによって都市環境の保全・向上を図ること及び防風、防塵、防暑等に役立つことを目的として樹木が植えられているが、これら樹木の根元の土壌表面には、雑草が繁殖するのを防止し、道路面や建物からの反射光等により土壌中から水分が蒸発して乾燥してしまうのを防止するため、土壌の表面を覆う土壌マルチング材が置かれることがある。そしてこのようなマルチング材は、最近では樹木の根元の周辺のみならず、種々の場所の土壌における雑草の繁殖防止、水分蒸発防止に広く適用されている。このような土壌マルチング材としては、木片チップ、火山レキ、砂、砂利等の骨材が使用されているが、これらを単独で土壌の表面に敷き詰めた場合、風で飛ばされたり雨で押し流されたりすることがあった。
そこで、酢酸ビニル系接着剤やＣＭＣ（カルボキシメチルセルロース）系接着剤と前記骨材とを含む土壌マルチング剤を用いて土壌をマルチングすることが提案された。この土壌マルチング剤は骨材が接着剤によって接着されているため、骨材が風に飛ばされたり雨で押し流されたりするという問題は解消された。
【０００３】
【発明が解決しようとする課題】
しかしこの土壌マルチング剤は、酢酸ビニル系接着剤やＣＭＣ系接着剤という水溶性接着剤を使用しているため、雨が降ると接着剤が溶け出てしまい、その場合には、マルチング剤としての本来の機能を発揮できないという問題点があった。
【０００４】
本発明は上記の問題点に鑑みてなされたもので、降雨等によっても接着剤が溶出することなく、従って土壌中の水分を保持してその蒸散を防止し、雑草の繁殖を防止するという土壌マルチング剤本来の機能を維持させることを課題とする。
【０００５】
【課題を解決するための手段】
上記課題を解決するため本発明者らが鋭意研究した結果、土壌マルチング剤中の骨材を接着する接着剤として特定のウレタン系接着剤を使用すると上記した課題が解消することを発見し、本発明を完成させた。
【０００６】
即ち本発明によれば、式（Ｉ）：
【０００７】
【化７】
0003664686.tif 000002
【０００８】
（式中、Ｒはジフェニルメタンジイソシアネートの残基及びＲ'はポリオールの残基を示し、該ポリオール残基は好ましくは２〜５０００個の炭素原子を含む）で表されるウレタンプレポリマー、式（ＩＩ）：
【０００９】
【化８】
0003664686.tif 000003
【００１０】
（式中ｎは０〜５０の整数を示す）で表されるポリイソシアネート及び２−オキソ−４−メチル−１，３−ジオキソランとを含むウレタン系接着剤と骨材とを含むことを特徴とする土壌マルチング剤が提供される。
該土壌マルチング剤は、上記した特定のウレタン系接着剤を使用しているので、雨が降っても接着剤が溶け出すことがなく、従って土壌中の水分を保持してその蒸散を防止し、雑草の繁殖を防止するという土壌マルチング剤としての機能を充分発揮することができる。
【００１１】
特に、前記ウレタンプレポリマー、前記ポリイソシアネート及び前記２−オキソ−４−メチル−１，３−ジオキソランの混合割合が、それぞれ、これらの三成分の合計に対して５０〜７０重量％、５〜１５重量％及び２５〜３５重量％である前記土壌マルチング剤が好ましい。
【００１２】
又本発明によれば、骨材を土壌に散布し、式（Ｉ）：
【００１３】
【化９】
0003664686.tif 000004
【００１４】
（式中、Ｒはジフェニルメタンジイソシアネートの残基及びＲ'はポリオールの残基を示し、該ポリオール残基は好ましくは２〜５０００個の炭素原子を含む）で表されるウレタンプレポリマー、式（ＩＩ）：
【００１５】
【化１０】
0003664686.tif 000005
【００１６】
（式中ｎは０〜５０の整数を示す）で表されるポリイソシアネート及び２−オキソ−４−メチル−１，３−ジオキソランとを含むウレタン系接着剤と水とを混合して混合物とし、得られた混合物を前記骨材が散布された土壌に散布することを特徴とする土壌マルチング剤を用いたマルチング施工方法が提供される。
【００１７】
更に本発明によれば、式（Ｉ）：
【００１８】
【化１１】
0003664686.tif 000006
【００１９】
（式中、Ｒはジフェニルメタンジイソシアネートの残基及びＲ'はポリオールの残基を示し、該ポリオール残基は好ましくは２〜５０００個の炭素原子を含む）で表されるウレタンプレポリマー、式（ＩＩ）：
【００２０】
【化１２】
0003664686.tif 000007
【００２１】
（式中ｎは０〜５０の整数を示す）で表されるポリイソシアネート及び２−オキソ−４−メチル−１，３−ジオキソランとを含むウレタン系接着剤と水とを混合して混合物とし、得られた混合物と骨材とを混合し、その混合物を土壌に散布して施工することを特徴とする土壌マルチング剤を用いたマルチング施工方法が提供される。
【００２２】
【発明の実施の形態】
本実施形態の土壌マルチング剤は、ウレタン系接着剤と骨材とを含む。
ウレタン系接着剤は、東邦化学工業株式会社製のハイセルＯＨ−１Ｘ（商品名）を用いた。ハイセルＯＨ−１Ｘは、式（Ｉ）で表されるウレタンプレポリマー、式（ＩＩ）で表されるポリイソシアネート、及び２−オキソ−４−メチル−１，３−オキソランとを含む。それぞれの含有率は、前記三成分の合計に対して式（Ｉ）のウレタンプレポリマーが５０〜７０重量％、式（ＩＩ）のポリイソシアネートが５〜１５重量％及び２−オキソ−４−メチル−１，３−オキソランが２５〜３５重量％である。
【００２３】
又、骨材としては木材チップを用いた。さらに本実施形態の土壌マルチング剤には、前記接着剤及び前記骨材に加えてバーク堆肥を含有させた。
【００２４】
次に本実施形態のマルチング施工方法について説明する。
先ず、樹木の根元の土壌マルチング剤で覆うことが要求されている部分に骨材である木材チップを散布した。別途、ハイセルＯＨ−１Ｘと水道水とを容器の中で手早く混合して、ハイセルＯＨ−１Ｘの１５重量％混合液を得た。散布した木材チップの上からハイセルＯＨ−１Ｘの１５重量％混合液を前記容器から散布した。
【００２５】
尚、前記実施形態では骨材として木材チップを用いたが、これ以外にも小石、砂、砂利、火山レキ等を骨材として用いることが可能である。又、ウレタン系接着剤としてハイセルＯＨ−１を用いたがこれ以外のウレタン系接着剤を用いることも可能である。要は、式（Ｉ）で表されるウレタンプレポリマー、式（ＩＩ）で表されるポリイソシアネート及び２−オキソ−４−メチル−１，３−オキソランとを含むものであればよい。従って、これらの混合割合は、該三成分の合計に対して、前記ウレタンプレポリマーが５０〜７０重量％、前記ポリイソシアネートが５〜１５重量％及び前記２−オキソ−４−メチル−１，３−オキソランが２５〜３５重量％に限定されるものではない。
ウレタン系接着剤と水との混合物中の該ウレタン系接着剤濃度は特に限定されず、使用する骨材、ウレタン系接着剤及び施工条件等によって適宜決められる。又前記実施形態ではウレタン系接着剤と水とを容器中で混合したが、箱あるいはビニール袋等の袋、さらにはジョウロ等を使用することもできる。
ウレタン系接着剤の硬化時間は、温度やウレタン系接着剤濃度等によって変ってくる。硬化時間をコントロールする方法として、ウレタン系接着剤に加える水の温度を変える、例えば氷水を用いて硬化時間を延ばす方法等が挙げられる。
尚、前記実施形態において、ハイセルＯＨ−１Ｘの混合液が骨材間から完全に流れ落ちてしまうのを防ぐために、骨材の下にネット、フィルム等を敷いてもよい。
【００２６】
ウレタン系接着剤と水との混合物あるいはウレタン系接着剤、水及び骨材との混合物を土壌に散布する手段は、前記したように容器から散布する手段の他に、動力式噴霧器、２液同時噴霧可能な小型噴霧器、スプレー、ジョウロ等を使用する手段も採用できる。
【００２７】
さらに、上記実施形態では、予め骨材を土壌に散布し、その骨材の散布された土壌にウレタン系接着剤と水との混合物を散布したが、このような施工方法に限らず、ウレタン系接着剤と水との混合物に予め骨材を混合し、この混合物を、土壌マルチングが意図されている土壌に散布する施工方法を採用することも可能である。
【００２８】
【発明の効果】
本発明の土壌マルチング剤は、従来のような水溶性接着剤でなく上述のようなウレタン系の接着剤を含むため、降雨等によって該接着剤が溶出することがなく、該接着剤と骨材との接着状態が良好であるので、土壌中の水分を保持してその蒸散を防止し、雑草の繁殖を防止するという土壌マルチング剤本来の機能を維持させることができるという効果がある。